ШИХТА ДЛЯ ПРОИЗВОДСТВА ЗАПОЛНИТЕЛЯ
MIXTURE FOR PRODUCING AGGREGATE

Изобретение относится к производству заполнителей для бетонов.
Известна шихта для производства заполнителя, содержащая, мас. %: глина монтмориллонитовая 35,0-38,0; уголь 5,0-6,0; доломит 36,0-50,0 [1].
Задача изобретения состоит в утилизации использованных кровельных материалов, интенсификации процесса обжига заполнителя, полученного из шихты.
2
2
Технический результат достигается тем, что шихта для производства заполнителя, содержащая глину монтмориллонитовую, выгорающую добавку, в качестве выгорающей добавки содержит измельченный на частицы площадью 0,25-1 см рубероид, и/или пергамин, и/или толь при следующем соотношении компонентов, мас. %: глина монтмориллонитовая 97,0-99,0; измельченный на частицы площадью 0,25-1 см рубероид, и/или пергамин, и/или толь 1,0-3,0.
В таблице приведены составы шихты для производства заполнителя.
В составе шихты для производства заполнителя используют глины монтмориллонитовые, включающие Al-монтмориллонит и Fe-монтмориллонит (нонтронит).
Компоненты сырьевой смеси дозируют в требуемых количествах и смешивают. Полученную шихту увлажняют до 18-23% и формуют из нее гранулы размером 20-40 мм, которые сушат до влажности не более 6% и обжигают при температуре ~1100°C.
Источник информации
1. SU 1161500, С04В 31/00, 1985.